(57)【要約】本発明に従い、優れた物性、例えば弾性、硬度、じん性などを示すばかりでなく放射線にさらした時に高い硬化速度を示す高性能のフレキソグラフ印刷用光画像形成性樹脂組成物を提供する。本発明のさらなる面において、本発明の組成物を用いて製造した印刷版を提供し、この印刷版は、優れた露光感度、露光時に迅速に硬化する能力、微細部の優れた保持および優れた色損失性能などを示すとして特徴づけられる。その上、本発明の組成物を用いて製造した印刷版は、良好な柔軟性および優れた洗い出し特性を有しかつこのような特性を長期間の貯蔵に亘って保持する。本発明の別の面において、前記組成物を含んで成る配合物の製造方法およびそれらの使用方法を提供する。【特許請求の範囲】
【請求項１】
高性能の光画像形成性樹脂組成物であって、
（Ｉ）（ｉ）少なくとも１種の脂肪族共役ジエン単量体を５から約９５モル％、
（ｉｉ）少なくとも１種のα，β−エチレン系不飽和カルボン酸、スルホン酸、ホスホン酸、アミンもしくはアンモニウムを１から約３０モル％、
（ｉｉｉ）少なくとも１種の多官能ビニル単量体を０．１から約１０モル％、
（ｉｖ）少なくとも１種の単官能ビニル単量体を０から約７０モル％、
（ｖ）少なくとも１種の乳化剤を遊離カルボキシル、スルホニル、ホスホニル、アンモニウムもしくはアミン１モル当たり０から約５０モル％、
含んで成る少なくとも１種の共重合体を２０から約７５重量％の範囲、
（ＩＩ）式Ｂで表される熱可塑性弾性線状重合体または一般式（Ａ−Ｂ）、（Ａ−Ｂ）ｎまたは（Ａ−Ｂ−Ａ）で表される単位を少なくとも１単位有するブロック共重合体［ここで、Ａは、約２，０００から約１００，０００の範囲の数平均分子量および約２５℃以上のガラス転移温度を示す非弾性重合体ブロックであり、そしてＢは、約２５，０００から約１，０００，０００の範囲の数平均分子量および約１０℃以下のガラス転移温度を示す弾性重合体もしくは重合体ブロックである］を０から約４０重量％の範囲、
（ＩＩＩ）構造：
【化１】
2004522194.tif 000014
［ここで、
各Ｒは、独立して、−Ｈまたはメチルであり、
各Ｒ１は、独立して、直鎖もしくは分枝鎖低級アルキレン、オキシアルキレン、アルケニレンおよび／またはオキシアルケニレンであり、
各Ｒ２は、独立して、直鎖もしくは分枝鎖アルキレン、シクロアルキレン、アリーレンもしくはアルキルアリーレンであり、
各Ｒ３は、独立して、直鎖もしくは分枝鎖アルキレン、オキシアルキレン、アルケニレンおよび／またはオキシアルケニレンであり、そして
ｚは、０から約１００である］
で表され、２０００から約１００，０００の分子量を有する（メタ）アクリレート末端ウレタンオリゴマーを０から約２０重量％の範囲、
（ＩＶ）構造：
【化２】
2004522194.tif 000015
［ここで、
Ｒは、−Ｈまたはメチルであり、そして
Ｘは、炭素原子数が約４から約４０の範囲のアルキル基である］
で表され、少なくとも１種の単官能エチレン系不飽和単量体を０から約２０重量％の範囲、（Ｖ）コア構造：
【化３】
2004522194.tif 000016
［ここで、
Ｒは、この上で定義した通りであり、そして
Ｘ’は、
（ｉ）炭素原子数が１から約５０の範囲のアルキレンもしくは置換アルキレン（この場合、ｚは１である）、
（ｉｉ）炭素原子数が１から約２００の範囲のオキシアルキレンもしくは置換オキシアルキレン（この場合、ｚは１である）、
（ｉｉｉ）多価アルキレンもしくはオキシアルキレン部分（この場合、ｚは２、３または４である）、および
（ｉｖ）ビスフェノリル部分、
から選択される］
で表される少なくとも１種の多官能エチレン系不飽和単量体を５から約２５重量％の範囲、（ＶＩ）塩基性窒素含有化合物を２から約３５重量％の範囲、
（ＶＩＩ）カルボキシル、スルホニル、ホスホニル、アンモニウムまたはアミン基もしくはそれらのアルコキシル化誘導体を有する炭素原子数が５から約５００の少なくとも１種の可塑剤またはそれらのいずれか２種以上の混合物を０から約２０重量％の範囲、
（ＶＩＩＩ）連鎖移動剤を０から約５重量％の範囲、
（ＩＸ）光重合開始系を約０．０１から約１０重量％の範囲、および
（Ｘ）粘着性低下剤を０から約５重量％の範囲、
で含んで成るが、但し（ＩＩＩ）または（ＶＩＩＩ）が組成物中に存在することを条件とする組成物。
【請求項２】
前記共重合体（Ｉ）が
（ｉ）脂肪族共役ジエン単量体を４０から９０モル％、
（ｉｉ）α，β−エチレン系不飽和カルボン酸、スルホン酸、ホスホン酸、アミンもしくはアンモニウムを２．５から１５モル％、
（ｉｉｉ）多官能ビニル単量体を０．５から５モル％、および
（ｉｖ）単官能ビニル単量体を５から３０モル％、
（ｖ）少なくとも１種の乳化剤を０．５から１０モル％、
の範囲で含んで成る請求項１記載の組成物。
【請求項３】
前記脂肪族共役ジエン単量体が場合により置換されていてもよいブタジエン、イソプレン、クロロプレンもしくはジメチルブタジエンである請求項１記載の組成物。
【請求項４】
前記脂肪族共役ジエン単量体が場合により置換されていてもよいブタジエンもしくはイソプレンである請求項１記載の組成物。
【請求項５】
前記α，β−エチレン系不飽和カルボン酸、スルホン酸、ホスホン酸、アミンもしくはアンモニウムが（メタ）アクリル酸、イタコン酸、マレイン酸、カルボキシエチル（メタ）アクリレート、２−（メタ）アクリロイルオキシエチルスクシネート、２−（メタ）アクリロイルオキシエチルヘキサヒドロフタレート、スチレンスルホン酸、２−アクリルアミド−２−メチルプロピルスルホン酸、２−アクリルアミド−Ｎ−メチルプロパンスルホン酸、Ｎ，Ｎ−ジアリル−Ｎ−アルキルアンモニウムプロパニルスルホン酸、２−（メタ）アクリロイルオキシエチルホスフェート、ビス−２−（メタ）アクリロイルオキシエチルホスフェート、ジメチルアミノエチル（メタ）アクリレート、ジメチルアミノエチル（メタ）アクリレート、ジエチルアミノエチル（メタ）アクリレート、エチル−３−ジメチルアミノ（メタ）アクリレート、３−ジメチルアミノネオペンチル（メタ）アクリレート、ジメチルアミノプロピル（メタ）アクリルアミド、Ｎ−（メタ）アクリレート−Ｎ’−メチルピペラジン、トリメチルアンモニウムエチル（メタ）アクリレート塩、トリエチルアンモニウムエチル（メタ）アクリレート塩、エチル−３−トリメチルアンモニウム（メタ）アクリレート塩、３−トリメチルアンモニウムネオペンチル（メタ）アクリレート塩、トリメチルアンモニウムプロピル（メタ）アクリルアミド塩またはＮ−（メタ）アクリル−Ｎ’−ジメチルピペラジン塩である請求項１記載の組成物。
【請求項６】
前記α，β−エチレン系不飽和カルボン酸が（メタ）アクリル酸またはカルボキシエチル（メタ）アクリレートである請求項５記載の組成物。
【請求項７】
前記多官能ビニル単量体がエチレングリコールジ（メタ）アクリレート、１，６−ヘキサンジオールジ（メタ）アクリレート、１，４−ブタンジオールジ（メタ）アクリレート、トリメチロールプロパントリ（メタ）アクリレートまたはジビニルベンゼンである請求項１記載の組成物。
【請求項８】
前記多官能ビニル単量体がエチレングリコールジ（メタ）アクリレート、１，６−ヘキサンジオールジ（メタ）アクリレートまたはジビニルベンゼンである請求項７記載の組成物。
【請求項９】
前記単官能ビニル単量体が（メタ）アクリル酸エチル、（メタ）アクリル酸メチル、（メタ）アクリル酸イソプロピル、（メタ）アクリル酸ラウリル、（メタ）アクリル酸ヒドロキシエチル、（メタ）アクリル酸β−カルボキシエチル、（メタ）アクリル酸ジメチルアミノプロピル、（メタ）アクリル酸ジエチルアミノプロピル、ジメチルアミノプロピル（メタ）アクリルアミド、ジエチルアミノプロピル（メタ）アクリルアミド、α−メチルスチレンまたはスチレンである請求項１記載の組成物。
【請求項１０】
前記単官能ビニル単量体がジメチルアミノプロピル（メタ）アクリルアミド、（メタ）アクリル酸メチルまたはスチレンである請求項９記載の組成物。
【請求項１１】
前記乳化剤がポリビニルアルコール、水分散性澱粉、スルホンもしくはホスホン部分を有するイオン性界面活性剤、または第四級アンモニウム部分を有するアニオン性界面活性剤である請求項１記載の組成物。
【請求項１２】
前記乳化剤がスルホン系界面活性剤である請求項１１記載の組成物。
【請求項１３】
前記熱可塑性弾性線状重合体（ＩＩ）がポリブタジエン、ポリイソブチレン、ポリイソプレン、ポリスチレン−ポリブタジエン−ポリスチレンブロック共重合体、ポリスチレン−ポリイソプレン−ポリスチレンブロック共重合体またはポリスチレン−ポリクロロプレン−ポリスチレンブロック共重合体である請求項１記載の組成物。
【請求項１４】
前記（メタ）アクリレート末端ウレタンオリゴマー（ＩＩＩ）が、
Ｒ１が独立して
【化４】
2004522194.tif 000017
［ここで、ｘは１、２または３である］
の中の１つ以上であり、
Ｒ２が独立して
【化５】
2004522194.tif 000018
の中の１つ以上であり、
Ｒ３が独立して
【化６】
2004522194.tif 000019
［ここで、ｙは１−５０である］
の中の１つ以上である、
前記構造で表される請求項１記載の組成物。
【請求項１５】
前記単官能エチレン系不飽和単量体（ＩＶ）が（メタ）アクリル酸カプリリル、（メタ）アクリル酸カプリル、（メタ）アクリル酸ラウリル、（メタ）アクリル酸ミリスチル、（メタ）アクリル酸パルミチル、（メタ）アクリル酸ステアリルもしくは（メタ）アクリル酸オレイルまたはこれのアルコキシル化誘導体である請求項１記載の組成物。
【請求項１６】
前記多官能エチレン系不飽和単量体（Ｖ）が構造：
【化７】
2004522194.tif 000020
［ここで、
Ｒは、−Ｈまたはメチルであり、そして
ｍは、１から約５０である］
で表される請求項１記載の組成物。
【請求項１７】
前記塩基性窒素含有化合物がＮ，Ｎ−ジメチルアミノプロピル（メタ）アクリルアミド、Ｎ，Ｎ−ジメチルアミノエチル（メタ）アクリレート、Ｎ，Ｎ−ジメチルアミノエチル（メタ）アクリルアミド、３−ジメチルアミノネオペンチル（メタ）アクリレート、エチル−３−ジメチルアミノ（メタ）アクリレート、Ｎ−（メタ）アクリレート−Ｎ’−メチルピペラジン、Ｎ−（メタ）アクリレート−Ｎ’−メチルピペラジン、Ｎ，Ｎ−ジメチルドデシルアミン、Ｎ，Ｎ−ジメチルアミノ−プロピルアミン、Ｎ，Ｎ−ジメチルトルイジン、トリフェニルアミン、ジエチルアミン、トリエチルアミン、Ｎ，Ｎ−ジエチル−アミノエタノール、Ｎ，Ｎ−ジメチルアミノプロパノール、Ｎ，Ｎ−ジメチルアミノ−プロパンアミン、Ｃ−２−アルキルジメチルアミン、Ｃ−８−アルキルジメチル−アミン、Ｎ，Ｎ−ジメチルアミノ−エチルメタアクリレート（Ａｇｅｆｌｅｘ  ＦＭ２）、Ｎ−（Ｎ，Ｎ−ジメチルアミノ）−プロピル−２−ピロリドン、１，３−ビス（ジメチルアミノ）プロパン、１，６−ビス−（ジメチルアミノ）ヘキサン、テトラメチルビス（アミノエチル）エーテル、ペンタメチルジエチレンアミン、トリエタノールアミン、ペンタメチルジプロピレンアミン、Ｎ’，Ｎ’−ジメチルアミノエチルモルホリン、Ｓａｒｔｏｍｅｒ  ＣＮ３８３、ＣＮ３８４、ＣＮ３８６、または
【化８】
2004522194.tif 000021
［ここで、
Ｒ４は、炭素原子数が１から約４の直鎖もしくは分枝鎖アルキルであり、
Ｒ５およびＲ６は、各々独立して、炭素原子数が１から約１００のアルキル、アルケニル、オキシアルキルもしくはオキシアルケニル、またはそれらのアルコキシル化もしくはカルボキシル化誘導体、またはその（メタ）アクリレート化誘導体である］
である請求項１記載の組成物。
【請求項１８】
前記可塑剤（ＶＩＩ）がＮ，Ｎ−ビス−ヒドロキシエチル−９，１２−オクタデカジエンアミド、Ｎ−（２−ヒドロキシプロピル）−９−オクタデセンアミド、Ｎ，Ｎ−ビス（２−ヒドロキシエチル）−ドデカンアミド、エトキシル化もしくはプロポキシル化フェノール、エトキシル化もしくはプロポキシル化ノニルフェノール、グリセリン、エトキシル化グリセリン、オクチルフェノキシポリエトキシエタノールまたはＣ６−Ｃ１８ｔ−アルキルエトキシル化アミンである請求項１記載の組成物。
【請求項１９】
前記連鎖移動剤（ＶＩＩＩ）がチオール、スルフィドまたはジスルフィドである請求項１記載の組成物。
【請求項２０】
前記連鎖移動剤がチオールである請求項１９記載の組成物。
【請求項２１】
前記チオールがモノ−、ジ−、トリ−もしくはテトラチオールである請求項２０記載の組成物。
【請求項２２】
前記モノチオールがグリセロールモノチオグリコレート、３−メルカプトプロピオン酸イソオクチルまたは３−メルカプトプロピオン酸オクタデシルである請求項２１記載の組成物。
【請求項２３】
前記ジチオールがグリコールジメルカプトプロピオネートである請求項２１記載の組成物。
【請求項２４】
前記トリチオールがトリメチロールプロパントリ−（３−メルカプトプロピオネート）である請求項２１記載の組成物。
【請求項２５】
前記テトラチオールがペンタエリスリトールテトラ−（３−メルカプトプロピオネート）である請求項２４記載の組成物。
【請求項２６】
前記連鎖移動剤がスルフィドである請求項１９記載の組成物。
【請求項２７】
前記スルフィドがチオジプロピオン酸ジラウリルまたはチオジプロピオン酸ジメチルである請求項２６記載の組成物。
【請求項２８】
前記連鎖移動剤がジスルフィドである請求項１９記載の組成物。
【請求項２９】
前記ジスルフィドがジチオ−ビス（プロピオン酸ステアリル）である請求項２８記載の組成物。
【請求項３０】
前記光重合開始系（ＩＸ）が少なくとも１種のホスフィン含有光開始剤および場合により１種以上の無燐光開始剤を含んで成る請求項１記載の組成物。
【請求項３１】
前記ホスフィン含有光開始剤が２，６−ジメトキシベンゾイルフェニルホスフィネート、２，６−ジメチルベンゾイルジフェニルホスフィンオキサイド、２，４，６−トリメチルベンゾイルジフェニルホスフィンオキサイド、ビス（２，６−ジメトキシベンゾイル）−２，４，４−トリメチルペンチルホスフィンオキサイドまたはエチル２，４，６−トリメチルベンゾイルフェニルホスフィネートである請求項３０記載の組成物。
【請求項３２】
前記無燐光開始剤がキサントン、チオキサントン、２−クロロキサントン、ベンジル、ベンゾフェノン、４，４’ビス（Ｎ，Ｎ’−ジメチルアミノ）ベンゾフェノン、９，１０−アントラキノン、９，１０−フェナントレンキノン、２−エチルアントラキノン、１，４−ナフトキノン、オリゴ［２−ヒドロキシ−２−メチル−１−［４−（１−メチルビニル）フェニル］プロパノン］、β−ジケトン化合物もしくはそれらのモノケタール誘導体、アシロインもしくはアシロインエーテル、ヒドロキシアルキルアセトフェノンまたはそれらのいずれか２種以上の混合物である請求項３１記載の組成物。
【請求項３３】
前記ホスフィン含有光開始剤成分と前記無燐光開始剤の比率が約１：１から約１：１０の範囲である請求項３０記載の組成物。
【請求項３４】
前記粘着性低下剤が式Ｍ＋ｎ（Ｑ）ｍ［式中、Ｍは金属であり、ｎおよびｍは１から４の整数であり、そしてＱはアニオン性配位子である］で表される金属含有添加剤である請求項１記載の組成物。
【請求項３５】
前記アニオン性配位子Ｑが構造：
【化９】
2004522194.tif 000022
［ここで、
Ｅは、ＮＲａ、ＰＲａ、ＯまたはＳであり、ここで、Ｒａは−Ｈ、場合により置換されていてもよいＣ１からＣ２０のアルキル、または場合により置換されていてもよいアリールであり、
Ｘは、任意選択であるが、存在する場合には、カルボニル、チオカルボニル、ＳＯ２またはイミンであり、
Ｒは、−Ｈ、場合により置換されていてもよいＣ１−Ｃ２０アルキルもしくはアルケニル、または場合により置換されていてもよいアリールであり、そして
ｙは、１、２または３である］
で表される請求項３４記載の組成物。
【請求項３６】
この組成物が水現像可能である請求項１記載の組成物。
【請求項３７】
請求項１記載の樹脂組成物の層がその上に付着する支持体を含んで成る高性能樹脂版であって、優れた露光感度、微細部の優れた保持および優れた色損失性能を有することを特徴とする高性能樹脂版。
【請求項３８】
請求項１記載の高性能光画像形成性樹脂組成物の光重合層がその上に付着する支持体を含んで成る凸版印刷版であって、高い感度および速い硬化速度、微細部の優れた保持、優れた色損失性能、良好な弾性、優れたオンプレス耐久性および良好なインク転移特性を有することを特徴とする凸版印刷版。
【請求項３９】
凸版印刷版の製造で用いるに適していて優れた露光感度、露光時の迅速な硬化能力、微細部の優れた保持および優れた色損失性能を有するとして特徴づけられるレーザー画像形成性樹脂版を製造する方法であって、請求項１記載の樹脂組成物を適切な支持体の上に実質的に均一で溶媒を含まない状態で付着させることを含んで成る方法。
【発明の詳細な説明】
【技術分野】
【０００１】
本発明は、印刷版（ｐｒｉｎｔｉｎｇ  ｐｌａｔｅ）の製造で用いるに有用な高性能の光画像形成性（ｈｉｇｈ  ｐｅｒｆｏｒｍａｎｃｅ，ｐｈｏｔｏｉｍａｇｅａｂｌｅ）樹脂組成物に関する。本発明は、特に、印刷版の上に付着（ｄｅｐｏｓｉｔ）させた時に優れた加工特性を示し、例えば物性が非常に優れ、放射線にさらした時の硬化速度が速く、解像度が高いなどの如き優れた特性を示す組成物に関する。本発明は、別の面に従い、本発明の組成物を含んで成る配合物の製造方法およびそれらの使用方法に関する。
【背景技術】
【０００２】
新聞紙の生産および包装媒体（ｐａｃｋａｇｉｎｇ  ｍｅｄｉａ）の装飾的印刷でフレキソグラフ印刷（ｆｌｅｘｏｇｒａｐｈｉｃ  ｐｒｉｎｔｉｎｇ）が広く用いられている。フレキソグラフ印刷では、柔軟な印刷媒体（ｐｒｉｎｔｉｎｇ  ｍｅｄｉｕｍ）の層を柔軟な基質、例えば鋼、アルミニウムまたは合成重合体などの薄いシートの上に付着させて印刷版を生成させる。前記印刷媒体の中に印刷すべきネガ画像（ｎｅｇａｔｉｖｅ  ｉｍａｇｅ）に相当する凸版模様（ｒｅｌｉｅｆ  ｐａｔｔｅｒｎ）を生成させる。次に、前記版を印刷プレス（ｐｒｉｎｔｉｎｇ  ｐｒｅｓｓ）の上に置いて印刷を始める。
【０００３】
ある種類の印刷媒体（ｐｒｉｎｔｉｎｇ  ｍｅｄｉｕｍ）は天然もしくは合成ゴムである。そのような印刷媒体は優れた機械的特性を示しはするが、ゴム製印刷媒体を用いて印刷版を製造する時の速度は遅くかつ品質も劣る。成形ゴム版（ｍｏｌｄｅｄ  ｒｕｂｂｅｒ  ｐｌａｔｅｓ）の場合、パターンプレート（ｐａｔｔｅｒｎ  ｐｌａｔｅ）とマトリックスボード（ｍａｔｒｉｘ  ｂｏａｒｄ）を調製した後、ゴム版を熱プレス成形（ｈｏｔ  ｐｒｅｓｓ  ｍｏｌｄｅｄ）する。成形ゴム製印刷媒体は、原稿締め切り時間が短い印刷用途、例えば新聞などの印刷には実用的でない。この上に記述した媒体および画像形成技術の性質が理由で、高速で解像度をより高くしかつプレスラン（ｐｒｅｓｓ  ｒｕｎｓ）を長くする要求に合致させる目的で感光性印刷版（ｐｈｏｔｏｓｅｎｓｉｔｉｖｅ  ｐｒｉｎｔｉｎｇ  ｐｌａｔｅ）が開発された。
【０００４】
感光性印刷媒体をフレキソグラフ印刷版の製造で用いる様式を一般的な用語で以下に記述する。基質の上を感光性印刷材料で被覆することにより印刷版を生成させる。その被覆された面を印刷すべき画像の写真ネガに通して露光させて前記印刷媒体の露光部分を光で重合させると、その部分が物理的に硬化して溶媒による除去に抵抗を示すようになる。前記印刷媒体の未露光部分、従って未硬化部分を溶媒で洗い流すと、印刷すべき画像の凸版模様が残る。この印刷版をプレスの上に置いて印刷を始める。
【０００５】
また、フレキソグラフでない印刷版、例えば凸版印刷版（ｌｅｔｔｅｒｐｒｅｓｓ  ｐｌａｔｅｓ）なども新聞、ちらし（ｓｈｏｐｐｅｒ）および本の印刷で用いられる。この上にフレキソグラフ用途に関して開示した理由と同じ理由で、フレキソグラフでない印刷用途用の感光性樹脂組成物も開発された。感光性印刷媒体を凸版印刷の印刷版の製造で用いる様式はこの上にフレキソグラフィック印刷用途に関して記述した様式と本質的に同じである。
【０００６】
感光性樹脂版の製造で現在用いられている感光性樹脂組成物は、不飽和ポリエステル、ポリビニルアルコール、ポリアミド、酢酸こはく酸セルロース、ポリジエン重合体およびこれらの共重合体、ウレタンなどをベースにすることができる。現在入手可能な感光性樹脂組成物は柔軟な印刷版の製造で用いるには充分でない。しかしながら、印刷産業の急速な成長が理由で、性能および加工特性を向上させた感光性樹脂組成物の要求が更に増大して来ている。そのような樹脂組成物は機械的特性、例えば弾性（ｒｅｓｉｌｉｅｎｃｅ）と硬度とじん性（ｔｏｕｇｈｎｅｓｓ）の間の良好な均衡を維持すべきである。加うるに、生産効率を高める目的で、そのような樹脂は、望ましくは、光重合前の取り扱いが容易なように粘着性が低く、かつまた望ましくは、光開始源にさらした時にできるだけ迅速に光重合するものである。
【０００７】
従って、化学的および物理的性質を向上させた感光性樹脂組成物が本技術分野で必要とされているままである。本発明はそのような必要性を満足させかつ更に関連した利点を提供するものである。
【発明の開示】
【発明が解決しようとする課題】
【０００８】
本発明に従い、優れた物性、例えば弾性、硬度、じん性などを示すばかりでなく放射線にさらされた時に高い硬化速度を示す高性能の光画像形成性樹脂組成物を提供する。本発明のさらなる面において、本発明の組成物を用いて製造した印刷版を提供し、この印刷版は、優れた露光感度、露光時に迅速に硬化する能力、微細部（ｆｉｎｅ  ｄｅｔａｉｌｓ）の優れた保持、優れた色損失性能（即ち高い品質のカラー印刷を与える）などを示すとして特徴づけられる。その上、本発明の組成物を用いて製造した印刷版は、良好な柔軟性および優れた洗い出し特性（ｗａｓｈｏｕｔ  ｐｒｏｐｅｒｔｉｅｓ）を有しかつこのような特性を長期間の貯蔵に亘って保持する。本発明の別の面において、前記組成物を含んで成る配合物の製造方法およびこれらの使用方法を提供する。
【０００９】
如何なる印刷媒体にも望まれている特性は有機溶媒ではなく水で現像可能なことである。水で現像可能な組成物は、取り扱いが容易であり、それに接触する作業者の健康、安全性、そして環境汚染の回避などの如き理由で望ましい。従って、本発明の特別な面に従い、本発明の組成物を含んで成っていて向上した物性を示しかつ放射線にさらされた時に速い硬化速度を示す水現像可能な配合物（ｗａｔｅｒ−ｄｅｖｅｌｏｐａｂｌｅ  ｆｏｒｍｕｌａｔｉｏｎｓ）を提供する。
【００１０】
加うるに、本発明の組成物は向上した物性を有することから、本組成物を用いて製造した印刷版は優れた版の安定性（ｆｏｒｍ  ｓｔａｂｉｌｉｔｙ）を示すことで、前記版は過度の注意を払う必要なく取り扱い可能である。本発明の印刷版は、これを光で重合させた後に優れた物性を示すことで、これらは非常に要求の厳しい数多くの商業的用途、例えば刊行物印刷（ｐｕｂｌｉｃａｔｉｏｎ  ｐｒｉｎｔｉｎｇ）および他のロングラン（ｌｏｎｇ−ｒｕｎ）用途などで使用可能である。そのような用途では、光で重合させた樹脂が優れた耐水性を示す（その結果として、水が基になったインクに接触しても樹脂の特性が有意には変化しない）ばかりでなく良好な弾性を示す（その結果として印刷工程に関連した物理的接触によって樹脂の特性が有意には悪化しない）ことが要求される。本発明の光重合させた組成物はじん性と弾性と硬度の良好な均衡を維持する。本発明の組成物を光で重合させると、フレキソグラフ印刷標準によるインク転移特性が非常に良好であると見なされる製品がもたらされ、これは住所姓名録（ｄｉｒｅｃｔｏｒｙ）、新聞および前刷り差込み（ｐｒｅ−ｐｒｉｎｔｅｄ  ｉｎｓｅｒｔｓ）などの如き分野で要求される如き長期の印刷運転（ｐｒｉｎｔｉｎｇ  ｒｕｎｓ）に充分なじん性を示す。加うるに、本発明の組成物は向上した画像解像度を与えることから、より高いプリント品質を有する印刷版をもたらす。
【課題を解決するための手段】
【００１１】
本発明に従い、高性能の光画像形成性樹脂組成物を提供し、これは、
（Ｉ）（ｉ）少なくとも１種の脂肪族共役ジエン単量体を約５から約９５モル％、
（ｉｉ）少なくとも１種のα，β−エチレン系不飽和カルボン酸、スルホン酸、ホスホン酸、アミンもしくはアンモニウムを約１から約３０モル％、
（ｉｉｉ）少なくとも１種の多官能ビニル単量体を約０．１から約１０モル％、
（ｉｖ）少なくとも１種の単官能ビニル単量体を０から約７０モル％、および
（ｖ）少なくとも１種の乳化剤（界面活性剤）を遊離カルボキシル、スルホニル、ホスホニル、アンモニウムもしくはアミンもしくはそれらのアルコキシル化誘導体（ａｌｋｏｘｙｌａｔｅｄ  ｄｅｒｉｖａｔｉｖｅ）１モル当たり約０から約５０モル％、
の範囲で含んで成る少なくとも１種の共重合体を約２０から約７５重量％の範囲、
（ＩＩ）式Ｂで表される熱可塑性弾性線状重合体（ｌｉｎｅａｒ  ｔｈｅｒｍｏｐｌａｓｔｉｃ，  ｅｌａｓｔｏｍｅｒｉｃ  ｐｏｌｙｍｅｒ）または一般式（Ａ−Ｂ）、（Ａ−Ｂ）ｎまたは（Ａ−Ｂ−Ａ）で表される単位を少なくとも１単位有するブロック共重合体［ここで、Ａは、約２，０００から約１００，０００の範囲の数平均分子量および約２５℃以上のガラス転移温度を示す非弾性重合体ブロック（ｎｏｎ−ｅｌａｓｔｏｍｅｒｉｃ  ｐｏｌｙｍｅｒ  ｂｌｏｃｋ）であり、そしてＢは、約２５，０００から約１，０００，０００の範囲の数平均分子量および約１０℃以下のガラス転移温度を示す弾性重合体もしくは重合体ブロックである］を０から約４０重量％の範囲、
（ＩＩＩ）構造：
【００１２】
【化１】
2004522194.tif 000002
【００１３】
［ここで、
各Ｒは、独立して、−Ｈまたはメチルであり、
各Ｒ１は、独立して、直鎖もしくは分枝鎖低級アルキレン、オキシアルキレン、アルケニレンまたはオキシアルケニレンであり、
各Ｒ２は、独立して、直鎖もしくは分枝鎖アルキレン、シクロアルキレン、アリーレンもしくはアルキルアリーレンであり、
各Ｒ３は、独立して、直鎖もしくは分枝鎖アルキレン、オキシアルキレン、アルケニレンまたはオキシアルケニレンであり、そして
ｚは、１から約１００である］
で表されて２０００から約１００，０００の分子量を有する（メタ）アクリレート末端ウレタンオリゴマー［（ｍｅｔｈ）ａｃｒｙｌａｔｅ  ｔｅｒｍｉｎａｔｅｄ  ｕｒｅｔｈａｎｅ  ｏｌｉｇｏｍｅｒ］を０から約２０重量％の範囲、
（ＩＶ）構造：
【００１４】
【化２】
2004522194.tif 000003
【００１５】
［ここで、
Ｒは、−Ｈまたはメチルであり、そして
Ｘは、炭素原子数が約４から約４０の範囲のアルキル基である］
で表される少なくとも１種の単官能エチレン系不飽和単量体を約０から約２０重量％の範囲、
（Ｖ）コア構造（ｃｏｒｅ  ｓｔｒｕｃｔｕｒｅ）：
【００１６】
【化３】
2004522194.tif 000004
【００１７】
［ここで、
Ｒは、この上で定義した通りであり、そして
Ｘ’は、
（ｉ）炭素原子数が１から約５０の範囲のアルキレンもしくは置換アルキレン（この場合、ｚは１である）、または
（ｉｉ）炭素原子数が１から約１５０の範囲のオキシアルキレンもしくは置換オキシアルキレン（この場合、ｚは１である）、または
（ｉｉｉ）多価アルキレンもしくはオキシアルキレン部分（この場合、ｚは２、３または４である）、
（ｉｖ）ビスフェノリル部分、
から選択される］
で表される少なくとも１種の多官能エチレン系不飽和単量体を２から約２５重量％の範囲、
（ＶＩ）塩基性窒素含有化合物を５から約３５重量％の範囲、
（ＶＩＩ）カルボキシル、スルホニル、ホスホニル、アンモニウムまたはアミン基もしくはそれらのアルコキシル化誘導体を有する炭素原子数が５から約５００の可塑剤またはそれらのいずれか２種以上の混合物を０から約２０重量％の範囲、
（ＶＩＩＩ）連鎖移動剤（ｃｈａｉｎ  ｔｒａｎｓｆｅｒ  ａｇｅｎｔ）を０から約５重量％の範囲、
（ＩＸ）光重合開始系（ｐｈｏｔｏｐｏｌｙｍｅｒｉｚａｔｉｏｎ  ｉｎｉｔｉａｔｉｏｎ  ｓｙｓｔｅｍ）を０．０１から約１０重量％の範囲、および
（Ｘ）粘着性低下剤（ｔａｃｋ  ｒｅｄｕｃｉｎｇ  ａｇｅｎｔ）を０から約５重量％の範囲、
で含んで成るが、但しこの組成物中に（ＩＩＩ）または（ＶＩＩＩ）が存在することを条件とする。
【００１８】
本発明の実施で用いることを意図する共重合体［即ち成分（Ｉ）］は、数種の成分、例えば脂肪族共役ジエン単量体、α，β−エチレン系不飽和カルボン酸、スルホン酸、ホスホン酸、アミンもしくはアンモニウム、多官能ビニル単量体、場合により単官能ビニル単量体および場合により少なくとも１種の乳化剤または界面活性剤を組み合わせることにより製造される。前記組成物は、典型的に、おおよそ
（ｉ）脂肪族共役ジエン単量体を５から約９５モル％、
（ｉｉ）α，β−エチレン系不飽和カルボン酸、スルホン酸、ホスホン酸、アミンもしくはアンモニウムを１から約３０モル％、
（ｉｉｉ）多官能ビニル単量体を０．１から約１０モル％、
（ｉｖ）単官能ビニル単量体を０から約７０モル％、
（ｖ）少なくとも１種の乳化剤もしくは界面活性剤を０から約５０モル％、
の範囲で含んで成る。
【００１９】
本発明の実施で用いる好適な共重合体組成物は、
（ｉ）脂肪族共役ジエン単量体を４０から約９０モル％、
（ｉｉ）α，β−エチレン系不飽和カルボン酸、スルホン酸、ホスホン酸、アミンもしくはアンモニウムを２．５から約１５モル％、
（ｉｉｉ）多官能ビニル単量体を０．５から約５モル％、
（ｉｖ）単官能ビニル単量体を５から約３０モル％、および
（ｖ）乳化剤もしくは界面活性剤を０．５から約１０モル％、
の範囲で含んで成る。
【００２０】
本発明の実施で成分（Ｉ）の一部として用いることを意図する脂肪族共役ジエン単量体は、場合により、置換基、例えば低級アルキルまたはハロなどを有していてもよく、それには例えばブタジエン、イソプレン、クロロプレン、ジメチルブタジエンなどが含まれる。現在のところ好適な脂肪族共役ジエン単量体にはブタジエンおよびイソプレンが含まれる。
【００２１】
本発明の実施で成分（Ｉ）の一部として用いることを意図するα，β−エチレン系不飽和カルボン酸、スルホン酸、ホスホン酸（もしくはその塩）、アミン、アンモニウム、もしくはそれらのアルコキシル化誘導体には、（メタ）アクリル酸、イタコン酸、マレイン酸、カルボキシエチル（メタ）アクリレート、２−（メタ）アクリロイルオキシエチルスクシネート、２−（メタ）アクリロイルオキシエチルヘキサヒドロフタレート、スチレンスルホン酸、２−アクリルアミド−２−メチルプロピルスルホン酸、２−アクリルアミド−Ｎ−メチルプロパンスルホン酸、Ｎ，Ｎ−ジアリル−Ｎ−アルキルアンモニウムプロパニルスルホン酸、３−アリルオキシ−２−ヒドロキシプロピルスルホン酸、１−アリルオキシ−２−ヒドロキシプロピルスルホン酸、アリルアルコキシスルホン酸、２−（メタ）アクリロイルオキシエチルホスフェート、ビス−２−（メタ）アクリロイルオキシエチルホスフェート、ジメチルアミノエチル（メタ）アクリレート、ジメチルアミノエチル（メタ）アクリレート、ジエチルアミノエチル（メタ）アクリレート、エチル−３−ジメチルアミノ（メタ）アクリレート、３−ジメチルアミノネオペンチル（メタ）アクリレート、ジメチルアミノプロピル（メタ）アクリルアミド、Ｎ−（メタ）アクリレート−Ｎ’−メチルピペラジン、トリメチルアンモニウムエチル（メタ）アクリレート塩、トリエチルアンモニウムエチル（メタ）アクリレート塩、エチル−３−トリメチルアンモニウム（メタ）アクリレート塩、３−トリメチルアンモニウムネオペンチル（メタ）アクリレート塩、トリメチルアンモニウムプロピル（メタ）アクリルアミド塩、Ｎ−（メタ）アクリル−Ｎ’−ジメチルピペラジン塩などが含まれる。
【００２２】
現在のところ好適なα，β−エチレン系不飽和カルボン酸には（メタ）アクリル酸およびカルボキシエチル（メタ）アクリレート、スチレンスルホン酸、２−アクリルアミド−２−メチルプロピルスルホン酸、２−アクリルアミド−Ｎ−メチルプロパンスルホン酸、２−（メタ）アクリロイルオキシエチルホスフェート、トリエチルアンモニウムエチルアクリレート塩などが含まれる。
【００２３】
本発明の実施で成分（Ｉ）の一部として用いることを意図する多官能ビニル単量体には、架橋性エチレン系不飽和部分を２つ以上有する単量体、例えばエチレングリコールジ（メタ）アクリレート、１，６−ヘキサンジオールジ（メタ）アクリレート、１，４−ブタンジオールジ（メタ）アクリレート、トリメチロールプロパントリ（メタ）アクリレート、ジビニルベンゼンなどが含まれる。現在のところ好適な多官能ビニル単量体にはエチレングリコールジ（メタ）アクリレートおよびジビニルベンゼンが含まれる。
【００２４】
本発明の実施で成分（Ｉ）の一部として場合により用いることを意図する単官能ビニル単量体には、架橋性エチレン系不飽和部分を１つ有する単量体が含まれ、それには例えば（メタ）アクリル酸エチル、（メタ）アクリル酸メチル、（メタ）アクリル酸イソプロピル、（メタ）アクリル酸ラウリル、（メタ）アクリル酸ヒドロキシエチル、（メタ）アクリル酸β−カルボキシエチル、（メタ）アクリル酸ジメチルアミノプロピル、（メタ）アクリル酸ジエチルアミノプロピル、ジメチルアミノプロピル（メタ）アクリルアミド、ジエチルアミノプロピル（メタ）アクリルアミド、α−メチルスチレン、スチレンなど、ならびにそれらのいずれか２種以上の混合物が含まれる。現在のところ好適な単官能ビニル単量体にはメタアクリル酸メチルおよびスチレンが含まれる。
【００２５】
本発明の実施で成分（Ｉ）の一部として場合により用いることを意図する乳化剤には、ポリビニルアルコール、水分散性澱粉、スルホンもしくはホスホン部分を有するイオン性界面活性剤、第四級アンモニウム部分を有するアニオン性界面活性剤などが含まれる。本発明の実施で用いることを意図する現在のところ好適な乳化剤にはスルホン系（ｓｕｌｆｏｎｉｃ）界面活性剤、第四級アンモニウム界面活性剤などが含まれる。
【００２６】
本発明の実施で場合により用いることを意図する式Ｂで表される熱可塑性の弾性重合体［即ち成分（ＩＩ）］には、例えばポリブタジエン、ポリイソプレン、ポリイソブチレン、ポリクロロプレンなどが含まれる。現在のところ好適な熱可塑性弾性重合体には、ポリブタジエン、例えば１，２−ポリブタジエン（シス−、トランス−もしくはそれらの混合物）、１，４−ポリブタジエン（シス−、トランス−もしくはそれらの混合物）、ポリブタジエンの無水マレイン酸付加体［これに次に標準的な開環技術を用いて変性した後、（半）エステル化もしくは（半）アミド化を行ってもよい］などが含まれる。本発明の実施で用いる特に好適なポリブタジエンはシス−１，２−ポリブタジエンである。本発明の実施で用いることを意図する熱可塑性弾性ブロック共重合体は、一般式（Ａ−Ｂ）、（Ａ−Ｂ）ｎまたは（Ａ−Ｂ−Ａ）［ここで、Ａは非弾性重合体ブロックであり、そしてＢは弾性重合体ブロックである］で表される単位を少なくとも１単位有する。前記非弾性重合体ブロックＡは好適にはビニル不飽和を含有する芳香族炭化水素の重合生成物である。現在のところ好適なブロック共重合体には、ポリスチレン−ポリブタジエン−ポリスチレンブロック共重合体、ポリスチレン−ポリイソプレン−ポリスチレンブロック共重合体、ポリスチレン−ポリクロロプレン−ポリスチレンブロック共重合体などが含まれる。
【００２７】
本発明の組成物はまた（メタ）アクリレート末端ウレタンオリゴマー［即ち成分（ＩＩＩ）］を含んでなることができる。本発明の実施で場合により用いることを意図するウレタンオリゴマーはα，β−エチレン系不飽和部位を２つ以上有する。そのような化合物には、構造（Ｕ）：
【００２８】
【化４】
2004522194.tif 000005
【００２９】
［ここで、
各Ｒは、独立して、−Ｈまたはメチルであり、
各Ｒ１は、独立して、直鎖もしくは分枝鎖低級アルキレン、オキシアルキレン、アルケニレンまたはオキシアルケニレンであり、
各Ｒ２は、独立して、直鎖もしくは分枝鎖アルキレン、シクロアルキレン、アリーレンもしくはアルキルアリーレンであり、
各Ｒ３は、独立して、直鎖もしくは分枝鎖アルキレン、オキシアルキレン、アルケニレンまたはオキシアルケニレンであり、そして
ｚは、０から約１００である］
で表される脂肪族もしくは芳香族ウレタンジ（メタ）アクリレートが含まれる。
【００３０】
脂肪族ウレタンジ（メタ）アクリレートを場合により本発明の組成物に含める場合、特に好適な脂肪族ウレタンジ（メタ）アクリレートは、
Ｒ１が独立して
【００３１】
【化５】
2004522194.tif 000006
【００３２】
［ここで、ｘは１、２または３である］
の中の１つ以上であり、
Ｒ２が独立して
【００３３】
【化６】
2004522194.tif 000007
【００３４】
の中の１つ以上であり、
Ｒ３が独立して
【００３５】
【化７】
2004522194.tif 000008
【００３６】
［ここで、ｙは１−５０である］
の中の１つ以上である、
前記構造（Ｕ）で表される。
【００３７】
本発明の実施で成分（ＩＶ）として場合により用いることを意図する（メタ）アクリレートコア構造を有する単官能エチレン系不飽和単量体は（メタ）アクリレート部分を１つ含み、これには例えば（メタ）アクリル酸カプリリル、（メタ）アクリル酸カプリル、（メタ）アクリル酸ラウリル、（メタ）アクリル酸ミリスチル、（メタ）アクリル酸パルミチル、（メタ）アクリル酸ステアリル、（メタ）アクリル酸オレイルまたはそれらのアルコキシル化誘導体などが含まれる。
【００３８】
本発明の実施で成分（Ｖ）として用いることを意図する多官能エチレン系不飽和単量体はα，β−エチレン系不飽和部位を２つ以上有し、これには、例えばジエチレングリコールジ（メタ）アクリレート、トリエチレングリコールジ（メタ）アクリレート、テトラエチレングリコールジ（メタ）アクリレート、ネオペンチルグリコールジ（メタ）アクリレート、グリセロールジ（メタ）アクリレート、エトキシル化（もしくはプロポキシル化）ビスフェノールＡジ（メタ）アクリレート、グリコールのエポキシ（メタ）アクリレート、エトキシル化（もしくはプロポキシル化）トリメチロールプロパントリ（メタ）アクリレート、エトキシル化（もしくはプロポキシル化）グリセリルトリ（メタ）アクリレート、トリ（２−ヒドロキシエチル）イソシヌレートトリ（メタ）アクリレート、エトキシル化（もしくはプロポキシル化）ペンタエリスリトールテトラ（メタ）アクリレート、ペンタ（メタ）アクリレートエステル、エトキシル化（もしくはプロポキシル化）ジペンタエリスリトールペンタ（メタ）アクリレートなどの如き化合物が含まれる。好適な多官能エチレン系不飽和単量体は、下記の構造：
【００３９】
【化８】
2004522194.tif 000009
【００４０】
［ここで、
Ｒは、この上で定義した通りであり、そして
Ｘ’は、
（ｉ）炭素原子数が１から約５０の範囲のアルキレンもしくは置換アルキレン（この場合、ｚは１である）、または
（ｉｉ）炭素原子数が１から約２００の範囲のオキシアルキレンもしくは置換オキシアルキレン（この場合、ｚは１である）、または
（ｉｉｉ）多価アルキレンもしくはオキシアルキレン部分（この場合、ｚは２、３または４である）、および
（ｉｖ）ビスフェノリル部分、
から選択される］
で表される。
【００４１】
現在のところ好適な多官能エチレン系不飽和単量体は、下記の構造：
【００４２】
【化９】
2004522194.tif 000010
【００４３】
［ここで、
Ｒは、−Ｈまたはメチルであり、そして
ｍは、１から約５０である］
で表される（メタ）アクリレート末端ポリテトラヒドロフランである。
【００４４】
本発明の実施で用いることを意図する塩基性窒素含有化合物［即ち成分（ＶＩ）として］には、例えばＮ，Ｎ−ジメチルアミノプロピル（メタ）アクリルアミド、Ｎ，Ｎ−ジメチルアミノエチル（メタ）アクリレート、Ｎ，Ｎ−ジメチルアミノエチル（メタ）アクリルアミド、３−ジメチルアミノネオペンチル（メタ）アクリレート、エチル−３−ジメチルアミノ（メタ）アクリレート、Ｎ−（メタ）アクリレート−Ｎ’−メチルピペラジン、Ｎ−（メタ）アクリレート−Ｎ’−メチルピペラジン、Ｎ，Ｎ−ジメチルドデシルアミン、Ｎ，Ｎ−ジメチルアミノ−プロピルアミン、Ｎ，Ｎ−ジメチルトルイジン、トリフェニルアミン、ジエチルアミン、トリエチルアミン、Ｎ，Ｎ−ジエチル−アミノエタノール、Ｎ，Ｎ−ジメチルアミノプロパノール、Ｎ，Ｎ−ジメチルアミノ−プロパンアミン、Ｃ−２−アルキルジメチルアミン、Ｃ−８−アルキルジメチル−アミン、Ｎ，Ｎ−ジメチルアミノ−エチルメタアクリレート（Ａｇｅｆｌｅｘ  ＦＭ２）、Ｎ−（Ｎ，Ｎ−ジメチルアミノ）−プロピル−２−ピロリドン、１，３−ビス（ジメチルアミノ）プロパン、１，６−ビス−（ジメチルアミノ）ヘキサン、テトラメチルビス（アミノエチル）エーテル、ペンタメチルジエチレンアミン、トリエタノールアミン、ペンタメチルジプロピレンアミン、Ｎ’，Ｎ’−ジメチルアミノエチルモルホリン、Ｓａｒｔｏｍｅｒ  ＣＮ３８３、ＣＮ３８４、ＣＮ３８６などが含まれる。
【００４５】
本発明の実施で用いることを意図する塩基性窒素含有化合物は、また、下記の構造：
【００４６】
【化１０】
2004522194.tif 000011
【００４７】
［ここで、
Ｒ４は、炭素原子数が１から約４の直鎖もしくは分枝鎖アルキルであり、
Ｒ５およびＲ６は、各々独立して、炭素原子数が１から約１００のアルキル、アルケニル、オキシアルキルもしくはオキシアルケニル、またはそれらのアルコキシル化もしくはカルボキシル化誘導体、またはそれらの（メタ）アクリレート化誘導体である］の中のいずれか１種であってもよい。本発明の実施で場合により用いることを意図する塩基性化合物には、また、アルカリ金属の水酸化物、アルカリ金属の炭酸塩、有機酸のアルカリ金属塩なども含まれ得る。
【００４８】
本発明の組成物はまた場合により可塑剤［即ち成分（ＶＩＩ）］を含有することも可能であり、これは前記重合体のガラス転移温度を下げることにより本組成物の加工を容易にする働きをする。本発明の実施で用いに有用な可塑剤の例には、カルボキシル、スルホニル、ホスホニル、アンモニウムもしくはアミン系可塑剤、またはそれらのアルコキシル化誘導体、またはそれらのいずれか２種以上の混合物が含まれる。
【００４９】
本発明の実施で場合により用いることを意図する現在のところ好適な可塑剤には、例えばＮ，Ｎ−ビス−ヒドロキシエチル−９，１２−オクタデカジエンアミド（Ｓｃｈｅｒ  Ｃｈｅｍ．Ｓｃｈｅｒｃｏｍｉｄ  ＳＬＦ）、Ｎ−（２−ヒドロキシプロピル）−９−オクタデセンアミド（Ｓｃｈｅｒ  Ｃｈｅｍ．Ｓｃｈｅｒｃｏｍｉｄ  ＯＭＩ）、Ｎ，Ｎ−ビス（２−ヒドロキシエチル）−ドデカンアミド（Ｓｃｈｅｒ  Ｃｈｅｍ．Ｓｃｈｅｒｃｏｍｉｄ  ＳＬ）、エトキシル化もしくはプロポキシル化フェノール、エトキシル化もしくはプロポキシル化ノニルフェノール、グリセリン、エトキシル化グリセリン、オクチルフェノキシポリエトキシエタノール（Ｕｎｉｏｎ  Ｃａｒｂｉｄｅ、Ｔｒｉｔｏｎ  Ｘシリーズ）、Ｃ６−Ｃ１８ｔ−アルキルエトキシル化アミン（Ｕｎｉｏｎ  Ｃａｒｂｉｄｅ、Ｔｒｉｔｏｎ  ＲＷシリーズ）などが含まれる。塩基性の窒素含有化合物は本発明の配合物で二重の目的を果たし得る、即ち成分（ＶＩ）と（ＶＩＩ）の働きをし得ることを特記する。しかしながら、塩基性の窒素含有化合物がそのような二重の役割で機能する時には、これらは本配合物全体の３５重量％以下である。
【００５０】
本発明の配合物に場合によりまた連鎖移動剤［即ち成分（ＶＩＩＩ）］を含有させることができる。本発明の実施で場合により用いることを意図する連鎖移動剤には、硫黄原子を少なくとも１原子有する化合物が含まれ、それには例えばモノ−、ジ−、トリ−もしくはテトラチオール、スルフィド、ジスルフィドなどが含まれる。現在のところ好適なモノチオールはグリセロールモノチオグリコレート、３−メルカプトプロピオン酸イソオクチルまたは３−メルカプトプロピオン酸オクタデシルである。現在のところ好適なジチオールはグリコールジメルカプトプロピオネートである。現在のところ好適なトリチオールはトリメチロールプロパントリ−（３−メルカプトプロピオネート）である。現在のところ好適なテトラチオールはペンタエリスリトールテトラ−（３−メルカプトプロピオネート）である。現在のところ好適なスルフィドはチオジプロピオン酸ジラウリルまたはチオジプロピオン酸ジメチルである。現在のところ好適なジスルフィドはジチオ−ビス（プロピオン酸ステアリル）である。
【００５１】
本発明の実施で用いることを意図する光重合開始系［即ち成分（ＩＸ）］は、場合により、燐含有光開始剤と場合により１種以上の無燐（ｎｏｎ−ｐｈｏｓｐｈｏｒｕｓ−ｃｏｎｔａｉｎｉｎｇ）光開始剤を含む。
【００５２】
好適な燐含有光開始剤は２，６−ジメトキシベンゾイルフェニルホスフィネート、２，６−ジメチルベンゾイルジフェニルホスフィンオキサイド、２，４，６−トリメチルベンゾイルジフェニルホスフィンオキサイド、ビス（２，６−ジメトキシベンゾイル）−２，４，４−トリメチルペンチルホスフィンオキサイドまたはエチル２，４，６−トリメチルベンゾイルフェニルホスフィネートである。好適な無燐光開始剤はキサントン、チオキサントン、２−クロロキサントン、ベンジル、ベンジルジメチルケタール、ベンゾフェノン、４，４’ビス（Ｎ，Ｎ’−ジメチルアミノ）ベンゾフェノン、９，１０−アントラキノン、カンファーキノン、９，１０−フェナントレンキノン、２−エチルアントラキノン、１，４−ナフトキノン、オリゴ［２−ヒドロキシ−２−メチル−１−［４−（１−メチルビニル）フェニル］プロパノン］、β−ジケトン化合物もしくはそれらのモノケタール誘導体、アシロインもしくはアシロインエーテル、ヒドロキシアルキルアセトフェノンまたはそれらのいずれか２種以上の混合物である。最も好適な無燐光開始剤はベンジルジメチルケタール、２−エチルアントラキノンおよびカンファーキノンである。
【００５３】
このような開始剤を典型的には前記共重合体１００重量部当たり０．０１から１０重量部、好適には０．５から５重量部の量で添加する。現在のところ好適な開始剤にはベンジルジメチルケタール、２−エチルアントラキノンまたはそれらの混合物が含まれる。
【００５４】
本発明の実施で用いることを意図する組成物は場合により更に金属含有添加剤［即ち成分（Ｘ）］を含有することができ、それには、式Ｍ＋ｎ（Ｑ）ｍ［式中、Ｍは金属であり、ｎおよびｍは１から４の整数であり、そしてＱはアニオン性配位子である］で表される配位錯体が含まれる。前記アニオン性配位子Ｑは下記の構造：
【００５５】
【化１１】
2004522194.tif 000012
【００５６】
［ここで、
Ｅは、ＮＲａ、ＰＲａ、ＯまたはＳであり、ここで、Ｒａは−Ｈ、場合により置換されていてもよいＣ１からＣ２０のアルキル、または場合により置換されていてもよいアリールであり、
Ｘは、任意選択であるが、存在する場合には、カルボニル、チオカルボニル、ＳＯ２またはイミンであり、
Ｒは、−Ｈ、場合により置換されていてもよいＣ１−Ｃ２０アルキルもしくはアルケニル、または場合により置換されていてもよいアリールであり、そして
ｙは、１、２または３である］
で表される。
【００５７】
本発明の実施で用いることを意図する配位錯体には、遷移金属、例えばＭｎ、Ｒｅ、Ｆｅ、Ｒｕ、Ｏｓ、Ｃｏ、Ｒｈ、Ｉｒ、Ｎｉ、Ｐｄ、Ｐｔなどの錯体が含まれる。本明細書で用いることを意図する現在のところ好適な遷移金属にはＭｎ、Ｆｅ、ＣｏおよびＮｉが含まれる。特に好適な遷移金属はＭｎおよびＦｅである。
【００５８】
本発明の実施で用いることを意図する配位錯体には、また、主族金属、例えばＣｕ、Ａｇ、Ａｕ、Ｚｎ、Ａｌ、Ｃａ、Ｍｇなどの配位錯体も含まれる。本明細書で用いることを意図する現在のところ好適な主族金属にはＡｌ、ＺｎおよびＣｕが含まれる。
【００５９】
本発明の実施で用いることを意図する配位錯体が含有する配位子は幅広く多様であり得る。１つの態様における配位子は酸素を含有する。現在のところ好適な態様におけるアニオン性配位子はアセチルアセトネート（ａｃａｃ）である。現在のところ好適な別の態様におけるアニオン性配位子はカルボキシレート、例えばアセテートなどである。特に好適な態様における配位子はアクリレートである。本発明の実施で用いることを意図する他の配位子には硫黄が基になった配位子、例えばスルホネートなどが含まれる。
【００６０】
本発明の組成物を含んで成る配合物の調製では本技術分野で良く知られている通常の混合および混練り技術を用いる。例えば、ミキサー、ニーダーまたは押出し加工機を用いて本配合の成分を混合することができる。これらの成分を混合工程の開始時に一緒にしてもよく、或は別法として、混合を行う前に液状成分の１種以上を固体状成分のいずれかに前以て吸収させておくこともできる。その結果得られた配合物を鋳込み、カレンダー加工、ロール加工、押出し加工または同様な方法でシートに成形することで感光性媒体要素（ｐｈｔｏｓｅｎｅｓｉｔｉｖｅ  ｍｅｄｉｕｍ  ｅｌｅｍｅｎｔ）を生成させることができる。
【００６１】
本発明の実施で用いることを意図する現在のところ好適な配合物は、共重合体（Ｉ）を約２０から６０重量％、重合体（ＩＩ）を約５から３５重量％、（メタ）アクリレート末端ウレタンオリゴマー（ＩＩＩ）を約３から１５重量％、単官能不飽和単量体（ＩＶ）を約０から１０重量％、多官能不飽和単量体（Ｖ）を約３から１５重量％、塩基性窒素含有化合物（ＶＩ）を約５から２５重量％、洗い出し助剤（ｗａｓｈｏｕｔ  ａｉｄ）（ＶＩＩ）を約４から１５重量％、連鎖移動剤（ＶＩＩＩ）を約０．０５から２．５重量％、光重合開始剤（ＩＸ）を約０．０５から５重合および金属含有添加剤（Ｘ）を約０．０５から４重量％含んで成る。
【００６２】
本発明の実施で用いることを意図する最も好適な配合物は、共重合体（Ｉ）を約３０から６０重量％、重合体（ＩＩ）を約７から３０重量％、（メタ）アクリレート末端ウレタンオリゴマー（ＩＩＩ）を約３から１５重量％、単官能不飽和単量体（ＩＶ）を約４から７重量％、多官能不飽和単量体（Ｖ）を約４から１０重量％、塩基性窒素含有化合物（ＶＩ）を約１０から２０重量％、洗い出し助剤（ＶＩＩ）を約４から１０重量％、連鎖移動剤（ＶＩＩＩ）を約０．１から０．５重量％、光重合開始剤（ＩＸ）を約１から４重量％および金属含有添加剤（Ｘ）を約０．１から２重量％含んで成る。
【００６３】
配合成分を適切に組み合わせることにより本発明の配合物の物性を注文に合わせることができる。例えば、必要な成分（Ｉ）、（Ｖ）、（ＶＩ）および（ＩＸ）に加えて成分（ＶＩＩＩ）を含めることにより色損失性能を最適にすることができる。同様に、前記必要な成分に加えて成分（ＩＩＩ）を本発明の配合物に含有させるとじん性が高くなることが観察される。
【００６４】
本発明の別の面に従い、適切な基質とその上に付着する感光性樹脂組成物の層を含んで成る印刷版を提供する。前記感光性樹脂組成物を適切な固体状基質上に積層させることにより印刷版を生成させる。この樹脂組成物の選択した部分を化学放射線にさらすことで、前記部分を架橋させる。前記樹脂組成物の未露光部分を適切な溶媒もしくは分散剤、好適には水溶液で洗い流すことで、所望の画像を前記印刷版の上に残存させる。
【００６５】
そのような感光性組成物と共に多様な基質を用いることができる。用語「基質」は、前記感光性樹脂に支持と安定性を与えるいずれかの固体状層に加えて場合により接着剤層を意味する。本発明の実施で用いることを意図する現在のところ好適な基質には、硬質もしくは軟質シート形態にすることが可能な天然もしくは合成材料が含まれる。そのような材料には鋼、銅もしくはアルミニウムのシート、プレートもしくは箔、紙、または合成重合体材料、例えばポリエステル、ポリスチレン、ポリオレフィン、ポリアミドなどから作られたフィルムまたはシートが含まれる。
【００６６】
本感光性樹脂組成物は多様な方法、例えば押出し加工、ロールコーティング（ｒｏｌｌ  ｃｏａｔｉｎｇ）、熱加工、溶媒注型（ｓｏｌｖｅｎｔ  ｃａｓｔｉｎｇ）などで前記基質の上に付着させることができる。本分野の技術者はそのような技術を容易に実施し得るであろう。
【００６７】
前記樹脂の選択した場所を化学放射線にさらすことで所望の画像を印刷版の上に生成させる。そのような感光性樹脂の選択的露光は、例えばネガフィルムなどの画像を持つ透明画（ｔｒａｎｓｐａｒｅｎｃｙ）を例えば前記感光性層の表面の近く（前記感光性樹脂の前面）に保持することなどで達成可能である。前記化学放射線を透過しない透明画領域によって、この透明画の直接下に位置する感光性層内で起きる重合の開始が防止される。その画像担持要素（ｉｍａｇｅ−ｂｅａｒｉｎｇ  ｅｌｅｍｅｎｔ）の透明な領域は化学放射線を透過することで、化学放射線が感光性層の中に入り込んで重合を開始させ、それによって、その領域が処理溶媒に溶解しなくなるか或は分散しなくなる。別法として、また、前記感光性層の選択した部分をレーザー光線に露光させることで重合を開始させ、それによって、その領域が処理溶媒分散剤（ｐｒｏｃｅｓｓｉｎｇ  ｓｏｌｖｅｎｔ  ｄｉｓｐｅｒｓａｎｔ）に溶解しないようにすることも可能である。前記樹脂の未露光部分を選択的に適切な溶媒で洗い流すことで除去する。洗い流しはいろいろな方法で達成可能であり、それには、ブラッシング（ｂｒｕｓｈｉｎｇ）、噴霧または浸漬が含まれる。
【００６８】
ここに、下記の非限定実施例を参照して本発明を詳細に記述する。
【実施例】
【００６９】
実施例１（比較）
本明細書で用いる配合物の調製を便利に下記の如き２パートで行う：パートＡ：Ｓｈｅｌｌ  Ｃｈｅｍｉｃａｌ  Ｃｏ．，Ｌｔｄ．が製造したスチレン−イソプレン−スチレンブロック共重合体（Ｋｒａｔｏｎ  Ｄ１１０７、この会社の商品名）（７．５０部）をＳａｒｔｏｍｅｒ  Ｃｏ．が製造したアクリル酸ラウリル（ＳＲ３３５、この会社の商品名）（６．２５部）に４５℃で１時間かけて前以て溶解させた。
【００７０】
パートＢ：第一工業製薬株式会社が製造したポリオキシアルキレンモノ−フェニルエーテル（ＰＥＤ、この会社の商品名）（１０．００部）、Ａｉｒ  Ｐｒｏｅｄｕｃｔｓ  Ｉｎｃ．が製造したＮ，Ｎ−ジメチル−４−モルホリンエタンアミン（Ｄａｂｃｏ  ＸＤＭ、この会社の商品名）（５．８３部）、Ｓａｒｔｏｍｅｒ  Ｃｏ．が製造したポリエチレングリコールジアクリレート（ＳＲ３４４、この会社の商品名）（６．２５部）およびＳａｒｔｏｍｅｒ  Ｃｏ．が製造したエトキシル化ポリトリメチロールプロパントリアクリレート（ＳＲ４９９、この会社の商品名）（７．５０部）を室温で混合した後、Ｓｈｅｒｅｘ  Ｃｈｅｍｉｃａｌ  Ｃｏ．Ｉｎｃ．が製造したブチル化ヒドロキシトルエン（Ｃｒｅｓｏｌ、この会社の商品名）（０．５０部）、Ｃｉｂａ  Ａｄｄｉｔｉｖｅｓが製造した１−ヒドロキシシクロヘキシルフェニルケトン（Ｉｒｇａｃｕｒｅ−１８４、この会社の商品名）（２．６０部）およびＢＡＳＦ  Ｃｏｒｐ．が製造したジフェニル（２，４，６−トリメチルベンジル）ホスフィンオキサイド（Ｌｕｃｉｒｉｍ  ＴＰＯ、この会社の商品名）（０．５１部）を溶解させた。
【００７１】
樹脂混合：Ｍｏｒｉｙａｍａミキサー（Ｍｏｄｅｌ  Ｄ３−７．５  Ｍｏｒｉｙａｍａ  ＭＦＧ．Ｗｏｒｋｓ，Ｌｔｄ．）を用いて、ＪＳＲ  Ｃｏｒｐ．が製造した粒子状共重合体［これはブタジエン／メタアクリル酸メチル／メタアクリル酸／ジビニルベンゼン＝６９／２０／９／２（モル％）の乳化共重合体（ＴＡ９０６、この会社の商品名、ＥＰ  ０  ６０７  ９６２  Ａ１、米国特許第６，１４０，０１７号を参照）である］（５３．０６部）、パートＡ（１３．７５部）およびパートＢ（３３．１９部）を８０℃で混合した。パートＢを前記ミキサーに個々別々の７等分として導入した。
【００７２】
感光性評価：この上で製造した水現像可能感光性樹脂を用いて、この感光性樹脂を０．１６５ｍｍの鋼金属シート上に塗布した０．０１３ｍｍのエメラルド色下塗り剤の上に０．４０６ｍｍ押出し加工し、厚み全体が０．５８４ｍｍとした。Ｃｏｎｓｏｌｕｘ（Ｂｕｇｕｅｓｓ  Ｉｎｄｕｓｔｒｉｅｓ，Ｉｎｃ．）を用いて前記感光性版に予備露光を最大予備露光（ｍａｘｉｍｕｍ  ｐｒｅ−ｅｘｐｏｓｕｒｅ）ＩＵ［即ち、前記版上の樹脂が除去不能になるに必要な露光］の９０％露光積分単位（ＩＵ）で行った後、同じ装置を用い、ネガフィルムを用いて、主露光を真空下１２０ｌｐｉで９０％陰開放（ｓｈａｄｏｗ  ｏｐｅｎ）が生じるに充分な露光積分単位で行なった。次に、ＮＡＰＰ  Ｆｌｅｘ  ＦＰ−ＩＩプロセッサー（ＮＡＰＰ  Ｓｙｓｔｅｍｓ，Ｉｎｃ）を用いて、その画像形成させた版に脱イオン（ＤＩ）水を８５０ｐｓｉ下１３５℃で噴霧したが、前記プロセッサーの速度を１分当たり２８インチに設定した。得られた結果を表１に示す。
【００７３】
物性評価：この上に記述したようにして製造した厚みが３．００ｍｍの感光性樹脂の２サンプルに熱プレス（Ｈｅａｔ  Ｐｒｅｓｓ，Ｌａｋｅ  Ｅｒｉｅ  Ｅｎｇｉｎｅｅｒｉｎｇ  Ｃｏｒｐ．）加工を８ｃｍＸ８ｃｍのモデルを用いて７０℃で行なった。ＮＡＰＰ  Ｅｘｐｏｓｕｒｅ  Ｕｎｉｔ−ＩＩを用いて、前記サンプルの各面に露光を５分間に亘って完全に行なった。その露光されたサンプルに硬度（Ｓｈｏｒｅ  Ｄｕｒｏｍｅｔｅｒ、Ｔｙｐｅ  Ａ−２、ｔｈｅ  Ｓｈｏｒｅ  Ｉｎｓｔｒｕｍｅｎｔ  ＆  ＭＦＧ．Ｃｏ）および弾性（ＲｅｓｉｌｉｍｅｔｅｒモデルＳＲ−１、ｔｈｅ  Ｓｈｏｒｅ  Ｉｎｓｔｒｕｍｅｎｔ  ＆  ＭＦＧ．Ｃｏ）に関する試験を行なった。厚みが０．６ｍｍの前記感光性樹脂のサンプルを７０℃に熱プレス加工を行なった。このサンプルを１０枚の５ｃｍＸ１ｃｍ片に分割して、これらに引張り試験を行なった（Ｉｎｓｔｒｏｎ−５５４３、Ｉｎｓｔｒｏｎ  Ｃｏｒｐ．）。得られた結果を表１に示す。
実施例２（発明）
パートＡ：７．００部のスチレン−イソプレン−スチレンブロック共重合体（Ｋｒａｔｏｎ  Ｄ１１０７）をアクリル酸ラウリル（ＳＲ３３５）が４．００部で１，６−ヘキサンジオールジメタアクリレート（Ｓａｒｔｏｍｅｒ  Ｃｏ．が製造；ＳＲ２３９、この会社の商品名）が１．５０部を含んでなる混合単量体である溶媒に前以て４５℃で１時間に亘って溶解させた。
【００７４】
パートＢ：３．００部のポリオキシアルキレンモノ−フェニルエーテル（ＰＥＤ）、５．００部のＣ１２−１４ｔ−アルキルエトキシル化アミン（Ｕｎｉｏｎ  Ｃａｒｂｉｄｅが製造、ＲＷ−１００、この会社の商品名）、４．５０部のＮ，Ｎ−ジメチル−４−モルホリンエタンアミン（Ｄａｂｃｏ  ＸＤＭ）、４．００部のポリエチレングリコールジアクリレート（ＳＲ３４４）、４．００部のエトキシル化ペンタエリスリトールテトラアクリレート（Ｓａｒｔｏｍｅｒ  Ｃｏｍｐ．が製造、ＳＲ４９４、この会社の商品名）、３．００部の反応性アミン（Ｓａｒｔｏｍｅｒ  Ｃｏｍｐ．が製造、ＣＮ３８６、この会社の商品名）、３．００部のジメチルアミノプロピルメタアクリルアミド（Ｒｏｈｍ  Ａｍｅｒｉｃａが製造、Ｍｈｏｒｏｍｅｒ  ＢＭ−６１１、この会社の商品名）、２．５０部のポリＴＨＦ脂肪族ウレタンジアクリレート（Ｓａｒｔｏｍｅｒ  Ｃｏｍｐ．が製造、ＣＮ９９６、この会社の商品名）および３．５０部のポリブタジエン脂肪族ウレタンジアクリレート（Ｓａｒｔｏｍｅｒ  Ｃｏｍｐ．が製造、ＣＮ３０２、この会社の商品名）を室温で混合した。この混合物にブチル化ヒドロキシトルエン（Ｃｒｅｓｏｌ）を０．１０部、ジアクリル酸亜鉛（Ｓａｒｔｏｍｅｒが製造、ＳＲ７０５、この会社の商品名）を０．２０部、１−ヒドロキシシクロヘキシルフェニルケトン（Ｉｒｇａｃｕｒｅ−１８４）を１．２０部、ジフェニル（２，４，６−トリメチルベンジル）ホスフィンオキサイド（Ｌｕｃｉｒｉｍ  ＴＰＯ）を０．４０部およびトリメチロールプロパントリ（３−メルカプトプロピオネート）（Ｅｖａｎｓ  Ｃｈｅｍｉｔｉｃｓが製造）を０．１０部加えた。
【００７５】
樹脂混合：Ｍｏｒｉｙａｍａミキサーを用いて、５３．００部の粒子状共重合体［ＴＡ９０６、これはブタジエン／メタアクリル酸メチル／メタアクリル酸／ジビニルベンゼン＝６９／２０／９／２（モル％）の乳化共重合体である］、１２．５０部のパートＡおよび３４．５０部のパートＢを８０℃で混合した。パートＢを前記ミキサーに個々別々の７等分として導入した。
【００７６】
感光性評価：実施例２に従って調製した配合物が示す感光性の評価で実施例１に挙げた方法を用いた。得られた結果を表１に示す。
【００７７】
物性評価：実施例２に従って調製した配合物が示す物性の評価で実施例１に挙げた方法を用いた。得られた結果を表１に示す。
実施例３（発明）
パートＡ：６．００部のスチレン−イソプレン−スチレンブロック共重合体（Ｋｒａｔｏｎ  Ｄ１１０７）と５４．００部の粒子状共重合体［ＴＡ９０６、これはブタジエン／メタアクリル酸メチル／メタアクリル酸／ジビニルベンゼン＝６９／２０／９／２（モル％）の乳化共重合体である］を熱プレスで前以て混合した。
【００７８】
パートＢ：４．００部のアクリル酸ラウリル（ＳＲ３３５）、２．００部の１，６−ヘキサンジオールジメタアクリレート（ＳＲ２３９）、７．００部のＣ１２−１４ｔ−アルキルエトキシル化アミン（Ｕｎｉｏｎ  Ｃａｒｂｉｄｅが製造、ＲＷ−１５０、この会社の商品名）、３．５０部のＮ，Ｎ−ジメチル−４−モルホリンエタンアミン（Ｄａｂｃｏ  ＸＤＭ）、４．００部のポリエチレングリコールジアクリレート（ＳＲ３４４）、４．００部の脂肪族テトラアクリレート（Ａｋｃｒｏｓが製造、Ａｃｔｉｌａｎｅ  ４４０、この会社の商品名）、３．５０部の反応性アミン（ＣＮ３８６）、２．５０部のジメチルアミノプロピルメタアクリルアミド（Ｍｈｏｒｏｍｅｒ  ＢＭ−６１１）、７．５０部のポリＴＨＦ／ポリブタジエン＝１：１（重量％）の脂肪族ウレタンジアクリレート（Ｓａｒｔｏｍｅｒ  Ｃｏｍｐａｐｎｙが供給）を室温で混合した。この混合物にブチル化ヒドロキシトルエン（Ｃｒｅｓｏｌ）を０．１０部、ジアクリル酸亜鉛（ＳＲ７０５）を０．２０部、１−ヒドロキシシクロヘキシルフェニルケトン（Ｉｒｇａｃｕｒｅ−１８４）を１．２０部、ジフェニル（２，４，６−トリメチルベンジル）ホスフィンオキサイド（Ｌｕｃｉｒｉｍ  ＴＰＯ）を０．４０部およびトリメチロールプロパントリ（３−メルカプトプロピオネート）を０．１０部加えた。
【００７９】
樹脂混合：二軸ミキサー（Ｃ．Ｗ．Ｂｒａｂｅｎｄｅｒ  Ｉｎｓｔ．Ｉｎｃ．）を用いて６０．００部のパートＡと４０．００部のパートＢを混合した。パートＢを前記ミキサーに個々別々の１０等分として導入した。
【００８０】
感光性評価：実施例３に従って調製した配合物が示す感光性の評価で実施例１に挙げた方法を用いた。得られた結果を表１に示す。
【００８１】
物性評価：実施例３に従って調製した配合物が示す物性の評価で実施例１に挙げた方法を用いた。得られた結果を表１に示す。
実施例４（発明）
パートＡ：７．００部のスチレン−イソプレン−スチレンブロック共重合体（Ｋｒａｔｏｎ  Ｄ１１０７）と５３．００部の粒子状共重合体［ＴＡ９０６、これはブタジエン／メタアクリル酸メチル／メタアクリル酸／ジビニルベンゼン＝６９／２０／９／２（モル％）の乳化共重合体である］を熱プレスで前以て混合した。
【００８２】
パートＢ：４．００部のアクリル酸ラウリル（ＳＲ３３５）、２．００部の１，６−ヘキサンジオールジメタアクリレート（ＳＲ２３９）、７．００部のＣ１２−１４ｔ−アルキルエトキシル化アミン（Ｕｎｉｏｎ  Ｃａｒｂｉｄｅが製造、ＲＷ−１５０、この会社の商品名）、３．５０部のＮ，Ｎ−ジメチル−４−モルホリンエタンアミン（Ｄａｂｃｏ  ＸＤＭ）、４．００部のポリエチレングリコールジアクリレート（ＳＲ３４４）、４．００部の脂肪族テトラアクリレート（Ａｃｔｉｌａｎｅ  ４４０）、３．５０部の反応性アミン（ＣＮ３８６）、２．５０部のジメチルアミノプロピルメタアクリルアミド（Ｍｈｏｒｏｍｅｒ  ＢＭ−６１１）、７．５０部のポリＴＨＦ／ポリブタジエン＝２：１（重量％）の脂肪族ウレタンジアクリレート（Ｓａｒｔｏｍｅｒ  Ｃｏｍｐａｎｙが供給）を室温で混合した。この混合物にブチル化ヒドロキシトルエン（Ｃｒｅｓｏｌ）を０．１０部、ジアクリル酸亜鉛（ＳＲ７０５）を０．２０部、１−ヒドロキシシクロヘキシルフェニルケトン（Ｉｒｇａｃｕｒｅ−１８４）を１．２０部、ジフェニル（２，４，６−トリメチルベンジル）ホスフィンオキサイド（Ｌｕｃｉｒｉｍ  ＴＰＯ）を０．４０部およびトリメチロールプロパントリ（３−メルカプトプロピオネート）を０．１０部加えた。
【００８３】
樹脂混合：二軸ミキサーを用いて６０．００部のパートＡと４０．００部のパートＢを混合した。パートＢを前記ミキサーに個々別々の１０等分として導入した。
【００８４】
感光性評価：実施例４に従って調製した配合物が示す感光性の評価で実施例１に挙げた方法を用いた。得られた結果を表１に示す。
【００８５】
物性評価：実施例４に従って調製した配合物が示す物性の評価で実施例１に挙げた方法を用いた。得られた結果を表１に示す。
実施例５（発明）
パートＡ：７．００部のスチレン−イソプレン−スチレンブロック共重合体（Ｋｒａｔｏｎ  Ｄ１１０７）をアクリル酸ラウリル（ＳＲ３３５）が４．００部で１，６−ヘキサンジオールジメタアクリレート（ＳＲ２３９）が１．５０部の混合単量体である溶媒に前以て４５℃で１時間に亘って予め溶解させた。
【００８６】
パートＢ：３．００部のポリオキシアルキレンモノ−フェニルエーテル（ＰＥＤ）、５．００部のＣ１２−１４ｔ−アルキルエトキシル化アミン（ＲＷ−１５０）、４．５０部のＮ，Ｎ−ジメチル−４−モルホリンエタンアミン（Ｄａｂｃｏ  ＸＤＭ）、４．００部のポリエチレングリコールジアクリレート（ＳＲ３４４）、４．００部の脂肪族テトラアクリレート（Ａｃｔｉｌａｎｅ  ４４０）、３．００部の反応性アミン（ＣＮ３８６）、３．００部のジメチルアミノプロピルメタアクリルアミド（Ｍｈｏｒｏｍｅｒ  ＢＭ−６１１）、２．５０部のポリＴＨＦ脂肪族ウレタンジアクリレート（ＣＮ９９６）および３．５０部のポリブタジエン脂肪族ウレタンジアクリレート（ＣＮ３０２）を室温で混合した。この混合物にブチル化ヒドロキシトルエン（Ｃｒｅｓｏｌ）を０．１０部、ジアクリル酸亜鉛（ＳＲ７０５）を０．２０部、１−ヒドロキシシクロヘキシルフェニルケトン（Ｉｒｇａｃｕｒｅ−１８４）を１．２０部、ジフェニル（２，４，６−トリメチルベンジル）ホスフィンオキサイド（Ｌｕｃｉｒｉｍ  ＴＰＯ）を０．４０部およびトリメチロールプロパントリ（３−メルカプトプロピオネート）を０．１０部加えた。
【００８７】
樹脂混合：Ｍｏｒｉｙａｍａミキサーを用いて、５３．００部の粒子状共重合体［ＴＡ９０６、これはブタジエン／メタアクリル酸メチル／メタアクリル酸／ジビニルベンゼン＝６９／２０／９／２（モル％）の乳化共重合体である］、１２．５０部のパートＡおよび３４．５０部のパートＢを８０℃で混合した。パートＢを前記ミキサーに個々別々の７等分で導入した。
【００８８】
感光性評価：実施例５に従って調製した配合物が示す感光性の評価で実施例１に挙げた方法を用いた。得られた結果を表１に示す。
【００８９】
物性評価：実施例５に従って調製した配合物が示す物性の評価で実施例１に挙げた方法を用いた。得た結果を表１に示す。
実施例６（発明）
パートＡ：７．００部のスチレン−イソプレン−スチレンブロック共重合体（Ｋｒａｔｏｎ  Ｄ１１０７）と５２．８９部の粒子状共重合体［ＴＡ９０６、これはブタジエン／メタアクリル酸メチル／メタアクリル酸／ジビニルベンゼン＝６９／２０／９／２（モル％）の乳化共重合体である］を熱プレスで前以て混合した。
【００９０】
パートＢ：７．００部のＣ１２−１４ｔ−アルキルエトキシル化アミン（ＲＷ−１５０）、３．５２部のＮ，Ｎ−ジメチル−４−モルホリンエタンアミン（Ｄａｂｃｏ  ＸＤＭ）、４．０２部のポリエチレングリコールジアクリレート（ＳＲ３４４）、４．０１部のアクリル酸ラウリル（ＳＲ３３５）、２．０１部の１，６−ヘキサンジオールジメタアクリレート（ＳＲ２３９）、４．０２部の脂肪族テトラアクリレート（Ａｃｔｉｌａｎｅ  ４４０）、３．５０部の反応性アミン（ＣＮ３８６）、２．５０部のジメチルアミノプロピルメタアクリルアミド（Ｍｈｏｒｏｍｅｒ  ＢＭ−６１１）、４．０１部のポリＴＨＦジアクリレート［Ｓａｒｔｏｍｅｒが製造、Ｐｒｏ−１７２０、この会社の商品名］および３．５０部のポリブタジエン脂肪族ウレタンジアクリレート（ＣＮ３０２）を室温で混合した。この混合物にブチル化ヒドロキシトルエン（Ｃｒｅｓｏｌ）を０．１０部、ジアクリル酸亜鉛（ＳＲ７０５）を０．２０部、１−ヒドロキシシクロヘキシルフェニルケトン（Ｉｒｇａｃｕｒｅ−１８４）を１．２１部、ジフェニル（２，４，６−トリメチルベンジル）ホスフィンオキサイド（Ｌｕｃｉｒｉｍ  ＴＰＯ）を０．４１部およびトリメチロールプロパントリ（３−メルカプトプロピオネート）を０．１０部加えた。
【００９１】
樹脂混合：二軸ミキサーを用いて５９．８９部のパートＡと４０．１１部のパートＢを混合した。パートＢを前記ミキサーに個々別々の１０分量として導入した。
【００９２】
感光性評価：実施例６に従って調製した配合物が示す感光性の評価で実施例１に挙げた方法を用いた。得られた結果を表１に示す。
【００９３】
物性評価：実施例６に従って調製した配合物が示す物性の評価で実施例１に挙げた方法を用いた。得られた結果を表１に示す。
【００９４】
【表１】
2004522194.tif 000013
【００９５】
この上に示したように、本発明の配合物は典型的な露光条件下で優れた感光性を示すと同時に優れた物性を示した。
【００９６】
本発明を本発明の好適な特定態様を言及することで詳細に記述してきたが、その修飾形および変形は記述しかつ請求する発明の精神および範囲の範囲内であることは理解されるであろう。
【国際公開パンフレット】
2004522194.tif 000023
2004522194.tif 000024
2004522194.tif 000025
2004522194.tif 000026
2004522194.tif 000027
2004522194.tif 000028
2004522194.tif 000029
2004522194.tif 000030
2004522194.tif 000031
2004522194.tif 000032
2004522194.tif 000033
2004522194.tif 000034
2004522194.tif 000035
2004522194.tif 000036
2004522194.tif 000037
2004522194.tif 000038
2004522194.tif 000039
2004522194.tif 000040
2004522194.tif 000041
2004522194.tif 000042
2004522194.tif 000043
2004522194.tif 000044
2004522194.tif 000045
2004522194.tif 000046
2004522194.tif 000047
2004522194.tif 000048
2004522194.tif 000049
2004522194.tif 000050
2004522194.tif 000051
2004522194.tif 000052
2004522194.tif 000053
2004522194.tif 000054
2004522194.tif 000055
2004522194.tif 000056
2004522194.tif 000057
2004522194.tif 000058
2004522194.tif 000059
2004522194.tif 000060
2004522194.tif 000061
【国際調査報告】
2004522194.tif 000062
2004522194.tif 000063